【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
一液式湿気硬化型液体塗布防水膜であって、
少なくとも１種のイソシアネート官能性のポリウレタンポリマーと、
少なくとも１種の式（Ｉ）：
【化１】
2016511775.tif 000001
（式中、
ｍは２又は３であり、
Ａは、エーテル基を含有する平均分子量が８００ｇ／ｍｏｌ〜４０００ｇ／ｍｏｌの範囲内の二価又は三価のヒドロカーボン部分であり、
Ｚは、任意にエーテル基、カルボニル基、エステル基、アミド基、ウレタン基、尿素基又は第三級アミノ基を含有する一価のＣ３〜Ｃ３０ヒドロカーボン部分である）のアルジミンと、
オキサゾリジン又は式（Ｉ）とは異なるアルジミンである少なくとも１種の硬化剤と、を含む、一液式湿気硬化型液体塗布防水膜。
【請求項２】
Ａが、オキシエチレン単位及び／又は１，２−オキシプロピレン単位を含有する平均分子量が１０００ｇ／ｍｏｌ〜３０００ｇ／ｍｏｌの範囲内の二価又は三価のヒドロカーボン部分である、請求項１に記載の膜。
【請求項３】
前記式（Ｉ）のアルジミンが、式（Ｉａ）：
【化２】
2016511775.tif 000002
（式中、
Ｒ１とＲ２とが同じ若しくは異なるＣ１〜Ｃ１２直鎖若しくは分岐アルキルであるか、又は５員〜８員の炭素環の一部である二価の直鎖若しくは分岐Ｃ４〜Ｃ１２ヒドロカーボン部分を形成するようにともに結合されており、
Ｒ３が、水素、又は直鎖若しくは分岐Ｃ１〜Ｃ１２アルキル若しくはアリールアルキル若しくはアルコキシカルボニルであり、
Ｘが、式：
【化３】
2016511775.tif 000003
又は
【化４】
2016511775.tif 000004
（式中、
Ｒ４とＲ５とが、任意にエーテル基を含有する同じ若しくは異なる直鎖若しくは分岐Ｃ１〜Ｃ２０アルキル若しくはシクロアルキル若しくはアラルキルであるか、又は窒素原子の他にエーテル基若しくはチオエーテル基若しくは第三級アミノ基を含有することができる５員〜８員の複素環の一部である二価の直鎖若しくは分岐Ｃ４〜Ｃ１２ヒドロカーボン部分を形成するようにともに結合されており、
Ｒ６が、水素、又は任意にエーテル基、カルボニル基若しくはエステル基を含有する一価のＣ２〜Ｃ２０ヒドロカーボン部分である）の一価部分である）のアルジミンである、請求項１又は２に記載の膜。
【請求項４】
前記式（Ｉ）のアルジミンが、平均分子量が１３００ｇ／ｍｏｌ〜４４００ｇ／ｍｏｌの範囲内のＮ，Ｎ’−ビス（２，２−ジメチル−３−（Ｎ−モルホリノ）−プロピリデン）−ポリオキシプロピレンジアミン、平均分子量が１５００ｇ／ｍｏｌ〜４６００ｇ／ｍｏｌの範囲内のＮ，Ｎ’−ビス（２，２−ジメチル−３−ラウロイルオキシプロピリデン）−ポリオキシプロピレンジアミン、平均分子量が３０００ｇ／ｍｏｌ〜４０００ｇ／ｍｏｌの範囲内のＮ，Ｎ’，Ｎ’’−トリス（２，２−ジメチル−３−（Ｎ−モルホリノ）−プロピリデン）−ポリオキシプロピレントリアミン、平均分子量が３３００ｇ／ｍｏｌ〜４３００ｇ／ｍｏｌの範囲内のＮ，Ｎ’，Ｎ’’−トリス（２，２−ジメチル−３−ラウロイルオキシプロピリデン）−ポリオキシプロピレントリアミン、平均分子量が２０００ｇ／ｍｏｌ〜２６００ｇ／ｍｏｌの範囲内のＮ，Ｎ’−ビス（２，２−ジメチル−３−（Ｎ−モルホリノ）−プロピリデン）−ポリオキシエチレン−ポリオキシプロピレンジアミン、及び平均分子量が２２００ｇ／ｍｏｌ〜２９００ｇ／ｍｏｌの範囲内のＮ，Ｎ’−ビス（２，２−ジメチル−３−ラウロイルオキシプロピリデン）−ポリオキシエチレン−ポリオキシプロピレンジアミンからなる群より選択される、請求項１〜３のいずれか一項に記載の膜。
【請求項５】
前記少なくとも１種の硬化剤が、式（ＩＩＩ）：
【化５】
2016511775.tif 000005
（式中、
ｎが２又は３であり、
Ｇが、任意にエーテル基又はウレタン基を含有する分子量が２８ｇ／ｍｏｌ〜５００ｇ／ｍｏｌの範囲内の二価又は三価のヒドロカーボン部分である）のアルジミンである、請求項１〜４のいずれか一項に記載の膜。
【請求項６】
前記式（ＩＩＩ）のアルジミンが、式（ＩＩＩａ）：
【化６】
2016511775.tif 000006
のアルジミンである、請求項５に記載の膜。
【請求項７】
少なくとも１種の脂肪族のイソシアネート官能性のポリウレタンポリマーと、
少なくとも１種の式（Ｉ）のアルジミンと、
ＸがＮ−モルホリノである少なくとも１種の式（ＩＩＩａ）のアルジミンと、
を含む、請求項１〜６のいずれか一項に記載の膜。
【請求項８】
少なくとも１種の芳香族のイソシアネート官能性のポリウレタンポリマーと、
少なくとも１種の式（Ｉ）のアルジミンと、
Ｚがフェニルである少なくとも１種の式（ＩＩＩ）のアルジミンと、
を含む、請求項１〜７のいずれか一項に記載の膜。
【請求項９】
少なくとも１種の芳香族のイソシアネート官能性のポリウレタンポリマーと、
少なくとも１種の式（Ｉ）のアルジミンと、
Ｘがラウロイルオキシである少なくとも１種の式（ＩＩＩａ）のアルジミンと、
を含む、請求項１〜７のいずれか一項に記載の膜。
【請求項１０】
式（Ｉ）のアルジミンのアルジミノ基の数とオキサゾリジン及び式（Ｉ）と異なるアルジミンのイソシアネート反応性基の数との比が１／９９〜５０／５０の範囲内である、請求項１〜９のいずれか一項に記載の膜。
【請求項１１】
１リットル当たり１００ｇ以下のＶＯＣを含有する、請求項１〜１０のいずれか一項に記載の膜（ただし、ＶＯＣは、２９３．１４Ｋの温度の蒸気圧が少なくとも０．０１ｋＰａの有機物質を指す）。
【請求項１２】
屋根に対する請求項１〜１１のいずれか一項に記載の膜の使用。
【請求項１３】
防水システムであって、
任意にプライマー及び／又はアンダーコートと、
請求項１〜１１のいずれか一項に記載の膜の１つ又は２つ以上の層と、
任意にトップコートと、
からなる、防水システム。
【請求項１４】
請求項１〜１１のいずれか一項に記載の膜の１つ又は２つ以上の層が、繊維強化メッシュと組み合わせられてなる、請求項１３に記載の防水システム。
【請求項１５】
屋根構造体を防水処理する方法であって、
請求項１〜１１のいずれか一項に記載の膜を、０．５ｍｍ〜３ｍｍの範囲内の層厚にて屋根構造体の基層上に液体状態で塗布することと、
前記膜を該膜のオープンタイム内に繊維強化メッシュと接触させることと、
前記膜を湿気に曝すことであって、それにより該膜を部分的に又は全体的に硬化させることで、弾性コーティングを得ることと、
任意に請求項１〜１１のいずれか一項に記載の膜の第２の層を０．５ｍｍ〜３ｍｍの範囲内の層厚にて塗布するとともに、該第２の層を湿気に曝すことにより硬化することと、を含む、方法。
【請求項１６】
少なくとも１種の式（Ｉ）：
【化７】
2016511775.tif 000007
（式中、
ｍは２又は３であり、
Ａは、エーテル基を含有する平均分子量が８００ｇ／ｍｏｌ〜４０００ｇ／ｍｏｌの二価又は三価のヒドロカーボン部分であり、
Ｚは、任意にエーテル基、カルボニル基、エステル基、アミド基、ウレタン基、尿素基又は第三級アミノ基を含有する一価のＣ３〜Ｃ３０ヒドロカーボン部分である）のアルジミンによって、少なくとも１種のイソシアネート官能性のポリウレタンポリマーを含む一液式湿気硬化型液体塗布防水膜の粘度を低下させる方法。